СПОСОБ ОПРЕДЕЛЕНИЯ ПЛОЩАДИ ПРОПЛАВЛЕНИЯ ОСНОВНОГО МЕТАЛЛА ПРИ ДУГОВОЙ СВАРКЕ

Способ определения площади проплавления основного металла сварного шва стыкового соединения пластин без разделки кромок или при наплавке на пластины, полученного дуговой автоматической сваркой, включающий фиксирование начальной температуры металла и измерение тока и скорости сварки в процессе ее осуществления, при этом после сварки измеряют ширину сварного шва, для определения площади проплавления основного металла используют уравнение расчета температур от действия движущегося точечного источника тепла на поверхности плоской пластины
L
где ΔT - разность между температурой плавления металла и его начальной температурой, °С,
L
T - температура плавления металла, °С,
0
Т - начальная температура металла, °С,
И
q - эффективная мощность сварочного источника тепла, Вт,
3
сρ - объемная теплоемкость металла, Дж/(см°С),
2
а - коэффициент температуропроводности свариваемой пластины, см/с,
х - координата в направлении движения источника тепла, отсчитываемая от источника тепла, см,
С
V - скорость сварки, представляющая собой скорость движения сварочного источника тепла, см/с,
t - время с момента начала действия движущегося сварочного источника тепла, с,
у - координата, перпендикулярная направлению движения источника тепла, отсчитываемая от источника тепла, см,
z - координата, перпендикулярная направлению движения источника тепла и плоскости пластины, на которой действует источник тепла, отсчитываемая от источника тепла, см,
δ - толщина пластины, см,
n - целые числа от -∞ до +∞,
И
Т
Е
С
Т
Е
С
С
отличающийся тем, что в процессе сварки или наплавки измеряют не менее двух температур пластины, задаются рекомендуемым коэффициентом температуропроводности а свариваемого металла и рассчитывают по упомянутой формуле коэффициенты пропорциональности К=q/cρ для измеренных температур, вычисляют для них средний коэффициент пропорциональности К, а затем вычисляют данный коэффициент по значению ширины шва К и окончательное значение коэффициента пропорциональности К принимают равным полусумме значений по измеренным температурам К и по ширине шва К, определяют значение удельного коэффициента пропорциональности k=K/I, где I - ток сварки, А, и с использованием коэффициентов К и а рассчитывают среднюю глубину проплавления основного металла, а площадь проплавления основного металла в поперечном сечении сварного соединения находят как произведение ширины шва на среднюю расчетную глубину проплавления.